(57)【要約】    【課題】  ポリカーボネート基材に対して、密着性に優れたハードコートや透明被膜を提供する。    【解決手段】  下記成分(A)〜(D)を含むことを特徴とする透明被膜形成用塗布液；(A)有機ケイ素化合物および／または該有機ケイ素化合物の加水分解物、(B)金属酸化物核粒子と、アンチモン酸化物からなる被覆層と、から構成される金属酸化物微粒子、(C)ポリチオール化合物、有機多価カルボン酸、アセチルアセトン金属錯体からなる群から選ばれる１種以上の硬化剤（硬化剤Ａ）、および(D)塩基性窒素を含有する化合物からなる硬化剤（硬化剤Ｂ）。前記金属酸化物微粒子(B)が有機ケイ素化合物またはアミン化合物で表面改質処理されている。【選択図】  なし【特許請求の範囲】
【請求項１】
下記成分(A)〜(D)を含むことを特徴とする透明被膜形成用塗布液；
(A)有機ケイ素化合物および／または該有機ケイ素化合物の加水分解物、
(B)金属酸化物核粒子と、アンチモン酸化物からなる被覆層と、から構成される金属酸化
物微粒子、
(C)ポリチオール化合物、有機多価カルボン酸、アセチルアセトン金属錯体からなる群か
ら選ばれる１種以上の硬化剤（硬化剤Ａ）、および
(D)塩基性窒素を含有する化合物からなる硬化剤（硬化剤Ｂ）。
【請求項２】
前記金属酸化物微粒子(B)が有機ケイ素化合物またはアミン化合物で表面改質処理され
ていることを特徴とする請求項１に記載の透明被膜形成用塗布液。
【請求項３】
前記有機ケイ素化合物(A)の少なくとも一部がエポキシ基含有有機ケイ素化合物であり
、全有機ケイ素化合物中のエポキシ基含有有機ケイ素化合物の含有量が固形分として６０重量％以上であることを特徴とする請求項1または２に記載の透明被膜形成用塗布液。
【請求項４】
被覆層を構成するアンチモン酸化物が、アンチモンの酸化数が３〜５の範囲にあるものであることを特徴とする請求項１〜３のいずれかに記載の透明被膜形成用塗布液。
【請求項５】
被覆層の割合が、Ｓｂ2Ｏ5換算で、１〜９０重量％の範囲にあることを特徴とする請求項４に記載の透明被膜形成用塗布液。
【請求項６】
前記金属酸化物核粒子が五酸化アンチモンまたは酸化チタンを主成分として含むことを特徴とする請求項１〜５のいずれかに記載の透明被膜形成用塗布液。
【請求項７】
前記金属酸化物核粒子が、酸化チタンを主成分として含み、さらに、Ｓｉ、Ａｌ、Ｓｎ、Ｚｒ、Ｆｅ、Ｓｂ、Ｎｂ、Ｔａ、Ｗからなる群から選ばれる１種以上の元素の酸化物を、酸化物換算で１０重量％未満の割合で含むことを特徴とする請求項６の記載の透明被膜形成用塗布液。
【請求項８】
前記金属酸化物核粒子と被覆層との間に、Ｓｉ、Ａｌ、Ｓｎ、Ｚｒ、Ｓｂ、Ｎｂ、Ｔａ、Ｗからなる群から選ばれる１種以上の元素の酸化物からなる中間薄膜層が１層以上形成されていることを特徴とする請求項１〜７のいずれかに記載の透明被膜形成用塗布液。
【請求項９】
ポリカーボネート基材表面に、請求項１〜８のいずれかに記載の透明被膜形成用塗布液を用いて形成された透明被膜を有することを特徴とする透明被膜付基材。
【請求項１０】
前記透明被膜の屈折率が１．５４以上であることを特徴とする請求項９に記載の透明被膜付基材。
【請求項１１】
前記ポリカーボネート基材と透明被膜との間にプライマー膜を有することを特徴とする請求項９または１０に記載の透明被膜付基材。
【請求項１２】
前記透明被膜上にさらに反射防止膜を有することを特徴とする請求項９〜１１のいずれかに記載の透明被膜付基材。
【発明の詳細な説明】
【技術分野】
【０００１】
本発明は、新規な透明被膜形成用塗布液、および該透明被膜形成用塗布液より形成された透明被膜を有する透明被膜付基材に関する。
【背景技術】
【０００２】
透明樹脂からなる光学プラスチック成形品は、その軽量性、優れた加工性・耐衝撃性などの特性により、従来ガラスが使用されていた用途に使用されるようになっている。
透明性樹脂にはその用途に応じて適宜屈折率が選択され使用される。
【０００３】
たとえば、眼鏡レンズの分野では、低屈折率樹脂材料を使用すると、外周部がガラスレンズに比べ厚くなるという傾向があるので、高屈折率樹脂材料によって薄型化を図る試みが積極的に行われている。このような試みとして、特開昭５９−１３３２１１号公報（特許文献１）、特開昭６３−４６２１３号公報（特許文献２）、特開平２−２７０８５９号公報（特許文献３）などでは１．６０さらにはそれ以上の屈折率を有する高屈折率樹脂材料が提案されている。
【０００４】
一方、プラスチック眼鏡レンズは傷が付き易いという欠点がある。このため、シリコーン系のハードコート被膜をプラスチックレンズ表面に設ける方法が一般的に行われている。しかしながら、１．５４以上の高屈折率樹脂レンズに同様の方法を適用した場合には、樹脂レンズとコーティング膜の屈折率差による干渉縞が発生し、外観不良の原因となることがあった。この問題点を解決するために、透明性樹脂と屈折率差の少ない高屈折率ハードコーティングとして、特開平２−２６４９０２号公報（特許文献４）には酸化チタンと酸化セリウムの複合無機酸化物微粒子が開示されており、特開平３−６８９０１号公報（特許文献５）には酸化チタンと必要に応じて酸化セリウムを含む酸化物粒子を有機ケイ素化合物で処理した微粒子を含むコーティング組成物が開示されている。
【０００５】
また、特開平５−２１０２号公報（特許文献６）には酸化チタン、酸化鉄複合酸化物微粒子を用いたハードコート膜が開示され、特開平７−７６６７１号公報（特許文献７）には、は酸化チタン、酸化鉄の複合酸化物微粒子を有機ケイ素化合物で処理した粒子と、不飽和多価カルボン酸およびイミダゾールなどの熱硬化触媒を含むコーティング組成物ならびに硬化被膜が開示されている。
【０００６】
さらに、特開平８−４８９４０号公報（特許文献８）には、Ｔi、Ｓi、Ｚrおよび／ま
たはＡlの複合無機酸化物をとマトリックスとからなるレンズ用コーティング組成物が開
示されている。
【０００７】
また、このようなレンズ用基材として、特開平９−７１５８０号公報、特開平９−１１０９７９号公報、特開平９−２５５７８１号公報には、屈折率が１.６７から１.７０と高く、かつアッベ数が３０を超えるエビスルフィド化合物からなる光学材料が提案されている。このような光学材料に使用されるハードコート膜として、特開２０００−２０４３０１号公報（特許文献９）にて、酸化チタンおよび酸化スズの複合固溶体酸化物からなる核粒子と、これを酸化ケイ素と、酸化ジルコニウムおよび／または酸化アルミニウムとの複合酸化物とからなる被覆層が形成された微粒子が好適に使用できることを開示している。
【０００８】
さらに、本出願人は、特開２００２−３６３４４２号公報（特許文献１０）で、酸化チタン含有核粒子とアンチモン酸化物被覆層とから構成される金属酸化物微粒子をレンズなどのハードコート膜に使用することを提案している。
【特許文献１】特開昭５９−１３３２１１号公報
【特許文献２】特開昭６３−４６２１３号公報
【特許文献３】特開平２−２７０８５９号公報
【特許文献４】特開平２−２６４９０２号公報
【特許文献５】特開平３−６８９０１号公報
【特許文献６】特開平５−２１０２号公報
【特許文献７】特開平７−７６６７１号公報
【特許文献８】特開平８−４８９４０号公報
【特許文献９】特開２０００−２０４３０１号公報
【特許文献１０】特開２００２−３６３４４２号公報
【発明の開示】
【発明が解決しようとする課題】
【０００９】
酸化チタンをコーティング用組成物として用いた場合は、ＴｉＯ2自身が他の無機酸化
物に比べ高い屈折率を有するために、形成された被膜は、１．６０前後さらにはそれ以上の屈折率を示し、同時に被膜の屈折率の選択の幅も広くなるという長所がある。しかし、ＴｉＯ2は耐候性が極めて劣るため、ＴｉＯ2を含むコーティング組成物から形成される被膜では、被膜中の有機ケイ素化合物など有機成分の分解を引き起こしたり、被膜形成成分に使用したエポキシ樹脂成分の分解させたり、さらには樹脂基材表面での被膜の劣化が起こり、被膜耐久性に問題点があった。また、この被膜は基材との密着性に劣るという問題点もあった。
【００１０】
このため、特許文献３〜６で提案されているように、酸化チタンに酸化セリウムなどを複合化させることで耐候性を高めることが試みられていたが、得られた被膜は耐候性の点で不充分であった。また、これらの複合ゾルから得られる硬化被膜は多少なりとも着色するという問題点もあった。
【００１１】
さらに、必要に応じてこのようなハードコート層やプライマー層に染色することが行われていたが、前記した従来公知のチタン系の複合粒子などでは、その酸化チタンの作用によって染色が色褪せることがあり、即ち耐退色性が低下してしまうこともあった。
【００１２】
そこで、本出願人は、特許文献１０で、アンチモン酸化物被覆層を有する酸化チタン系微粒子の使用を提案している。このようにすれば、耐候性、密着性及び染色物の耐候退色性は改善され、従来のものよりも優れたハードコート膜が得られる。しかしながら、紫外線によりハードコート膜自体が変色（黄変）する問題があった。
【００１３】
ところで、レンズ基材として、エビスルフィド化合物なども提案されていたが、米国などでは、高屈折率レンズとしては安全性の観点からポリカーボネートレンズが主流である。しかしながら、ポリカーボネート基材に対して、従来より提案されていたハードコートや透明被膜は密着性が乏しいという欠点があった。このため、ポリカーボネート基材と透明被膜との間にプライマー膜を形成することが行われていた。しかしながら、この場合、密着性は向上するものの膜の形成に時間を要したり、コスト高となる等の問題があった。このため、ポリカーボネート基材に対して、密着性に優れたハードコートや透明被膜の出現が望まれていた。
【課題を解決するための手段】
【００１４】
このような情況のもと、上記課題を解決すべく鋭意検討した結果、金属酸化物核粒子と、アンチモン酸化物からなる被覆層とから構成される金属酸化物微粒子を使用するとともに、有機ケイ素化合物（被膜形成成分）の硬化剤として特定のものを2種併用することで
、上記問題を解消し、ポリカーボネート基材であっても密着性が高く、しかも、高い屈折
率を有するとともに、耐候性、耐候退色性は改善され、耐擦傷性、染色性、耐候性に優れるとともに、紫外線による変色も起こることがない透明被膜が得られることを見出し、本発明を完成するに至った。
(1)すなわち本発明に係る透明被膜形成用塗布液は、下記成分(A)〜(D)を含むことを特徴
としている；
(A)有機ケイ素化合物および／または該有機ケイ素化合物の加水分解物、
(B)金属酸化物核粒子と、アンチモン酸化物からなる被覆層と、から構成される金属酸化
物微粒子、
(C)ポリチオール化合物、有機多価カルボン酸、アセチルアセトン金属錯体からなる群か
ら選ばれる１種以上の硬化剤（硬化剤Ａ）、および
(D)塩基性窒素を含有する化合物からなる硬化剤（硬化剤Ｂ）。
(2)前記金属酸化物微粒子(B)が有機ケイ素化合物またはアミン化合物で表面改質処理されている。
(3)前記有機ケイ素化合物(A)の少なくとも一部がエポキシ基含有有機ケイ素化合物であり、全有機ケイ素化合物中のエポキシ基含有有機ケイ素化合物の含有量が固形分として６０重量％以上である。
(4)被覆層を構成するアンチモン酸化物が、アンチモンの酸化数が３〜５の範囲にあるも
のである。
(5)被覆層の割合が、Ｓｂ2Ｏ5換算で、１〜９０重量％の範囲にある。
(6)金属酸化物核粒子が五酸化アンチモンまたは酸化チタンを主成分として含む。
(7)前記金属酸化物核粒子が、酸化チタンを主成分として含み、さらに、Ｓｉ、Ａｌ、Ｓ
ｎ、Ｚｒ、Ｆｅ、Ｓｂ、Ｎｂ、Ｔａ、Ｗからなる群から選ばれる１種以上の元素の酸化物を、酸化物換算で１０重量％未満の割合で含む。
(8)前記金属酸化物核粒子と被覆層との間に、Ｓｉ、Ａｌ、Ｓｎ、Ｚｒ、Ｓｂ、Ｎｂ、Ｔ
ａ、Ｗからなる群から選ばれる１種以上の元素の酸化物からなる中間薄膜層が１層以上形成されている。
(9)ポリカーボネート基材表面に、前記透明被膜形成用塗布液を用いて形成された透明被
膜を有する透明被膜付基材。
(10)前記透明被膜の屈折率が１．５４以上である。
(11)ポリカーボネート基材と透明被膜との間にプライマー膜を有する。
(12)前記透明被膜上にさらに反射防止膜を有する。
【発明の効果】
【００１５】
本発明によれば、高い屈折率を有し、透過率が高く、干渉縞もなく、耐擦傷性、耐磨耗性、耐衝撃性、耐熱水性、耐汗性、耐薬品性、耐候性、耐光性、可撓性に優れた透明被膜を、プラスチック等の基材、特に従来困難であったポリカーボネート基材表面に、密着性よく形成できる。しかも得られた透明被膜は、染色性を向上でき、特に紫外線による変色の少ないという特性を有している。
【００１６】
本発明に係る透明被膜形成用塗布液は、金属酸化物核粒子とアンチモン酸化物からなる被覆層とから構成された金属酸化物微粒子と、硬化剤[a]としてポリチオール化合物、有
機多価カルボン酸、アセチルアセトン金属錯体から選ばれる1種以上の化合物と、硬化剤[b]として塩基性窒素を含有する化合物とを含んでいるために、硬化触媒作用が増幅され、また、理由は明らかではないが、紫外線によるガードコート膜の変色も抑制され、このため耐候性、耐光性、耐薬品性、可撓性および染色性に優れた透明被膜を形成できる。また、金属酸化物微粒子が表面改質されていると、基材、特にポリカーボネート基材との密着性に優れるとともに表面硬度が高く、このため耐擦傷性および耐磨耗性に優れ、必要に応じて染色した場合にも染色の変色あるいは退色、褪色を抑制することができる。
【発明を実施するための最良の形態】
【００１７】
以下、本発明に係る透明被膜形成用塗布液ついて具体的に説明する。
透明被膜形成用塗布液
本発明に係る透明被膜形成用塗布液は、下記成分(A)〜(D)を含む。
(A)有機ケイ素化合物および／または該有機ケイ素化合物の加水分解物、
(B)金属酸化物核粒子と、アンチモン酸化物からなる被覆層と、から構成される金属酸化
物微粒子、
(C)ポリチオール化合物、有機多価カルボン酸、アセチルアセトン金属錯体からなる群か
ら選ばれる１種以上の硬化剤（硬化剤Ａ）、および
(D)塩基性窒素を含有する化合物からなる硬化剤（硬化剤Ｂ）。
【００１８】
[有機ケイ素化合物および／または該有機ケイ素化合物の加水分解物]
有機ケイ素化合物は、透明被膜の被膜形成成分として機能するもので、加水分解してシリカ系被膜を形成し、硬化しうるものであれば特に制限されるものではない。具体的には以下に示される有機ケイ素化合物およびその加水分解物が使用される。
【００１９】
有機ケイ素化合物としては、次式で表される有機ケイ素化合物が用いられる。
Ｒ1aＲ2bＳi(ＯＲ3)4-(a+b) 
Ｒ1aＲ2bＳiＸ4-(a+b) 
（ここで、Ｒ1は、炭素数１〜６のアルキル基、ビニル基、エポキシ基、メタクリルオキ
シ基、メルカプト基、アミノ基からなる群から選ばれる有機基を有する炭素数１〜６のアルキル基であり、Ｒ2は炭素数１〜３のアルキル基、アルキレン基、シクロアルキル基、
ハロゲン化アルキル基、アリール基であり、Ｒ3は炭素数1〜４のアルキル基、アルキレン基、シクロアルキル基、アルコキシアルキル基、アリールアルキル基である。Ｘはハロゲン原子である。また、ａ＝0または１、ｂ＝0,1または２である）。
【００２０】
上記式で表される有機ケイ素化合物としては、具体的には、テトラエトキシシラン、メチルトリメトキシシラン、ビニルトリメトキシシラン、γ-メタクリロキシプロピルトリ
メトキシシラン、トリメチルクロロシラン、α-グルシドキシメチルトリメトキシシラン
、α-グリシドキシエチルトリメトキシシラン、β-グリシドキシエチルトリメトキシシラン、γ-グリシドキシプロピルトリメトキシシラン、γ-グリシドキシプロピルトリエトキシシラン、γ-グリシドキシプロピルメチルジメトキシシラン、γ-グリシドキシプロピルメチルジエトキシシラン、β-（３，４-エポキシシクロヘキシル）-エチルトリメトキシ
シラン、β-（３，４-エポキシシクロヘキシル）-エチルトリエトキシシラン、γ-アミノプロピルトリメトキシシラン、γ-アミノプロピルトリエトキシシラン、Ｎ-β（アミノエチル）-γ-アミノプロピルメチルジメトキキシラン、Ｎ-β（アミノエチル）-γ-アミノ
プロピルメチルジエトキキシラン等を挙げることができる。これらは、単独で用いても、２種以上を併用することも可能である。
【００２１】
有機ケイ素化合物は、未加水分解物であっても、加水分解物であってもよい。加水分解は、無溶媒下またはアルコール等の極性有機溶媒中で、酸の存在下で加水分解したものが望ましい。また加水分解物を使用する場合、有機ケイ素化合物はあらかじめ加水分解させたのち後述する金属酸化物微粒子と混合してもよいが、金属酸化物微粒子と有機系ケイ素化合物とを混合したのち、有機ケイ素化合物を加水分解させてもよい。このようにすれば、実質的に表面改質も同時に行うことができるので、生産工程を少なくでき、生産効率に優れる。
【００２２】
本発明では、前記有機ケイ素化合物としてエポキシ基含有有機ケイ素化合物を用いることが好ましく、このとき、エポキシ基含有有機ケイ素化合物の含有量が全有機ケイ素化合物の内、固形分として６０重量％以上であることが好ましい。
このようなエポキシ基含有有機ケイ素化合物としては、γ-グリシドキシプロピルトリメ
トキシシラン、γ-グリシドキシプロピルメチルジエトキシシラン、β-（３，４-エポキ
シシクロヘキシル）-エチルトリメトキシシラン等が好適に用いられる。
【００２３】
このようなエポキシ基含有有機ケイ素化合物は、単独で使用してもよく、また、他の有機ケイ素化合物と併用してもよい。併用する場合は、エポキシ基含有有機ケイ素化合物の含有量が全有機ケイ素化合物のうち、固形分として６０重量％以上とすることが望ましく、このようにすると、基材との密着性および耐擦傷性を高くすることができる。
【００２４】
透明被膜中で、有機ケイ素化合物は被膜形成成分（マトリックス、バインダー、ビヒクルともいう）を形成しており、加水分解で生じたシラノールが縮重合している。また、エポキシ基を含有していると、エポキシ基が開環重合するので、耐擦傷性、耐候性、耐候退色性に優れた透明被膜を形成することができる。
【００２５】
[金属酸化物微粒子]
金属酸化物微粒子は、金属酸化物核粒子とアンチモン酸化物からなる被覆層とから構成されている。金属酸化物微粒子の平均粒子径は特に制限はないものの、１〜１００ｎｍ、好ましくは２〜６０ｎｍの範囲にあることが望ましい。
【００２６】
このような平均粒子径の範囲にあると、得られる透明被膜は硬度が高く、耐擦傷性に優れ、しかも透明被膜の屈折率を充分に高くすることができる。
平均粒子径が前記範囲の下限より小さいと、金属酸化物微粒子を含む塗布液を用いて得られる透明被膜は硬度が不充分となり、耐擦傷性に劣り、しかも透明被膜の屈折率を充分に高くできないことがある。また、平均粒子径が前記範囲上限を超えると、得られる被膜が光の散乱により曇って見えることがある。
【００２７】
金属酸化物核粒子
核粒子としては、屈折率が１．７〜３．０の範囲にあるものであって、後述するアンチモン酸化物の被覆層を形成することができれば特に制限はない。好適には、五酸化アンチモンまたは酸化チタンを主成分とするものが望ましい。
【００２８】
五酸化アンチモン核粒子の場合、五酸化アンチモンからなるものであっても、他の酸化アンチモン（酸化数の異なるもの）を含むものであってもよい。
五酸化アンチモン核粒子は、アンチモン酸化物の被覆が容易であり、得られる金属酸化物微粒子の屈折率が概ね１．６〜１．７程度の狭い範囲にあり、これを用いて得られる透明被膜は染色性に優れるとともに、染色後の紫外線による褪色を抑制することができる。
【００２９】
また、酸化チタン系核粒子は、酸化チタンまたはＴi以外にＳｉ、Ａｌ、Ｓｎ、Ｚｒ、
Ｆｅ、Ｓｂ、Ｎｂ、ＴａおよびＷから選ばれる１種以上の元素の酸化物を含んでいてもよい。他の酸化物を含む場合、酸化チタン系核粒子中の酸化チタン含有量がＴｉＯ2として
１０重量％以上、さらには２０重量％以上であることが望ましい。このような含有量であれば透明被膜の屈折率を高くすることができるとともに、干渉縞を形成することもない。
【００３０】
このような酸化チタンと酸化チタン以外の成分は、混合物であっても、互いに固溶状態であってもよく、他の複合状態であってもよい。また、酸化チタンは無定形であっても、アナタース型、ルチル型、ブルッカイト型など結晶性であってもよい。さらには、チタン酸バリウム（ＢａＴｉＯ3またはＢａＯＴｉＯ2）のようなペロブスカイト型チタン化合物であってもよい。
【００３１】
酸化チタン系核粒子に酸化チタン以外の成分が含まれる場合、酸化スズを含む複合核粒子が挙げられる。この複合核粒子を使用すると、高屈折率レンズ基材に用いるに適切な高
屈折率の透明被膜が得られる。更に酸化チタン系核粒子として、酸化スズ以外に、シリカまたはジルコニアを含んでいてもよい。
【００３２】
核粒子の平均粒子径は、最終的に使用される金属酸化物粒子の粒径に応じて適宜選択されるが、１〜１００ｎｍ、好ましくは２〜５０ｎｍの範囲にあることが望ましい。
アンチモン酸化物被覆層
前記核粒子の表面にアンチモン酸化物からなる被覆層が形成されている。
【００３３】
アンチモン酸化物被覆層の厚さはとくに制限はなく、前記核粒子の粒子径によっても異なるが、通常、核粒子の粒子径の１／２００〜１／５の範囲にあることが好ましい。
また、金属酸化物微粒子中の被覆層を構成するアンチモン酸化物の含有量がＳb2Ｏ5と
して１〜９０重量％、好ましくは５〜７０重量％の範囲となるように形成されていればよい。このような範囲にあれば、金属酸化物粒子の粒子径が均一であり、耐褪色性が高く、透明被膜を形成することができる。このようなアンチモン酸化物被覆層を設けることで、耐候性を高めることが可能となり、さらに、アンチモン酸化物被覆層によって、酸化チタン本来の作用が抑制されるので、耐退色性にも優れ、さらに、アンチモン酸化物被覆層の厚みによって、屈折率を任意に変えることができるので、基材の屈折率に応じて干渉縞のない透明被膜を形成できる。
【００３４】
金属酸化物微粒子中のアンチモン酸化物被覆層の含有量が酸化物換算で上記下限未満の場合は、前記した耐褪色性が不十分となることがある。アンチモン酸化物被覆層の含有量が上記上限を越えると得られる金属酸化物微粒子の粒子径が不均一になったり、凝集することがあり、得られる透明被膜の透明性が低下することがある。
【００３５】
ここで被覆層を構成するアンチモン酸化物は「Ｓb2Ｏ5」に限定するものではなく、通
常Ｓb2Ｏ3〜Ｓb2Ｏ5、即ちアンチモンの酸化数が３〜５の範囲にある酸化物を意味している。このようなアンチモン酸化物被覆層を有していると、透明被膜に染料を含ませた場合、前記核粒子のみの場合に比べて、得られる透明被膜は耐褪色性が向上する。
【００３６】
好ましいアンチモン酸化物は酸化数が５未満の酸化物である。酸化数が５未満であるとより染色物の耐退色性に優れている。
なお、本発明では、アンチモン酸化物は、無定型であっても結晶性であってもよく、またこれらは水和水や結晶水を含んでいてもよい。
【００３７】
中間薄膜層
さらに、本発明に係る金属酸化物微粒子は、前記核粒子とアンチモン酸化物被覆層との間には、Ｓi、Ａl、Ｓn、Ｚr、Ｚn、Ｓb、Ｎb、ＴaおよびＷから選ばれる１種以上の元素の酸化物、複合酸化物、これらの混合物の少なくとも１種からなる中間薄膜層が１層以上形成されていてもよい。中間薄膜層は１層であっても、２層以上の多層であってもよい。
【００３８】
核粒子とアンチモン酸化物被覆層との間に中間薄膜層を少なくとも１層形成することによって、金属酸化物微粒子の屈折率を調整することができるほか、得られる透明被膜の耐光性、耐候性（酸化チタン系核粒子の活性によるビヒクル成分の分解による膜の劣化に対する耐性等）、透明被膜と基材との密着性を向上でき、さらに粒子の着色を抑制したり、無色化したりすることができ、透明被膜の透明性を向上することができる。
【００３９】
また、少なくとも１層設ける中間薄膜層の層の数、層の厚さは、金属酸化物微粒子中の核粒子の割合が１０〜９９重量％の範囲にあり、アンチモン酸化物被覆層の割合がＳb2Ｏ5として１〜９０重量％の範囲となるように形成されていればとくに制限はない。
【００４０】
中間薄膜層としては、特に酸化ケイ素と酸化ジルコニウムおよび／または酸化アルミニウムからなる複合酸化物が好適であり、その複合形態としては、酸化ケイ素、酸化ジルコニウム、酸化アルミニウムが単成分毎に積層して薄膜層を形成していてもよく、あるいはシリカ・ジルコニア、シリカ・アルミナ、シリカ・ジルコニア・アルミナ成分により薄膜層を形成していてもよい。このような中間薄膜層が形成されていると、優れた耐候性、耐光性、基材との密着性、膜硬度、耐擦傷性等を有する透明被膜を形成することが可能な金属酸化物微粒子を得ることができる。
【００４１】
また、中間薄膜層に酸化ケイ素を用いることで、金属酸化物微粒子分散液の安定性が向上し、これを用いて得られる塗布液のポットライフが長くなる。そして、このような金属酸化物微粒子を含む塗布液を塗布して得られる透明被膜の硬度の向上と透明被膜上に形成される反射防止膜との密着性の向上を図ることができる。そして、その結果、さらにこの場合も耐候性、耐光性、基材との密着性、膜硬度、耐擦傷性等が向上する。
【００４２】
このような金属酸化物微粒子の調製方法としては、上記した金属酸化物微粒子が得られればとくに制限はなく、従来公知の方法を採用することができる。なかでも、本願出願人の出願による特開２００２−３６３４４２号公報に開示したアンチモン酸化物で被覆された酸化チタン含有複合酸化物粒子の製造方法を好適に採用することができる。
【００４３】
酸化チタン系核粒子としては、本願出願人の出願による特開平８−４８９４０号公報などに開示された複合酸化物粒子が好適に使用される。たとえば、ペルオキソチタン酸水溶液を加水分解する方法や、チタンアルコキシド、チタン塩を加水分解する方法が挙げられる。このうち、粒径、結晶性の制御の点で、ペルオキソチタン酸（過酸化チタン）を使用することが望ましい。
【００４４】
また五酸化アンチモン核粒子としては、本願出願人の出願による特開平２−１８０７１７号公報などに開示された五酸化アンチモン粒子が好適に使用される。たとえば三酸化アンチモンを酸化剤とアルカリとを溶解したのち反応させて得られたアンチモン酸化物ゾルが好適に使用される。
【００４５】
また中間薄膜層を形成する場合、核粒子に被覆層を形成する方法と同様の方法で中間薄膜層を形成すればよい。
アンチモン酸化物被覆層の形成方法としては、まず、核粒子または中間薄膜層を設けた核粒子の水分散液を調製する。この分散液の濃度は固形分として０.０１〜４０重量％、
さらに好ましくは０.１〜３０重量％の範囲にあることが望ましい。この範囲であれば効
率的に形成できるとともに、分散液の分散性も高い。
【００４６】
ついで、上記分散液にアンチモン化合物を添加する。アンチモン化合物の添加量は、最終的に得られる金属酸化物微粒子中のアンチモン酸化物被覆層の割合がＳb2Ｏ5として１
〜９０重量％の範囲となるようにする。
【００４７】
本発明に用いるアンチモン化合物としては特に制限はなく、塩化アンチモン等のアンチモン鉱酸塩、吐酒石酸アンチモン等の有機酸塩、アンチモン酸ナトリウム、アンチモン酸カリウム等のアンチモン酸アルカリ、およびアンチモンアルコキシドなどを用いることができる。
【００４８】
上記アンチモン化合物を水および／または有機溶媒に溶解した溶液を、上記核粒子または中間薄膜層を設けた核粒子の水分散液に、必要に応じて溶液のｐＨ、温度を適宜調節しながら添加し、ついで酸化剤を添加することによって被覆層を形成することができる。核粒子とアンチモン化合物とを混合したのち、熟成を行っても良い。またあらかじめ酸化剤
はアンチモン化合物に添加され、反応していていてもよく、アンチモン化合物が酸化剤を含むものであってもよい。
【００４９】
このように被覆することで、アンチモン化合物が酸化され、アンチモン酸化物からなる被覆層が形成される。得られた粒子は、必要に応じて洗浄して不要物を除去してもよい。
上記酸化剤としてはアンチモンの酸化数を３〜５価に維持できればとくに制限はなく、具体的には酸素、オゾン、過酸化水素、次亜塩素酸等を用いることができる。洗浄方法としては、限外濾過膜法やイオン交換樹脂による脱イオン法等が挙げられる。
[表面改質処理]
本発明に係る金属酸化物微粒子は、その表面が有機ケイ素化合物またはアミン系化合物で処理されて改質されていることが好ましい。改質処理されていると、透明被膜形成用塗布液中での金属酸化物微粒子の分散状態が長期にわたって安定となる。
【００５０】
また、表面改質処理された金属酸化物微粒子はマトリックス（有機ケイ素化合物および／またはその加水分解物）との反応性が低く、しかもマトリックスとの親和性が高い。このため得られる透明被膜は、表面改質処理されていないものに比べて、得られる透明被膜の硬度がより高く、さらに、基材との親和性も高くなり、特に従来密着性に高い被膜を形成することが困難であったポリカーボネート基材に対して、密着性に優れ、耐擦傷性、可撓性および染色性等に優れた透明被膜を形成することができる。
【００５１】
表面改質処理に使用される有機ケイ素化合物としては、シランカップリング剤として公知の有機ケイ素化合物を用いることができ、その種類は、用途や溶媒の種類などに応じて適宜選定される。具体的には、以下のものが使用される。
・式：Ｒ3ＳｉＸで表される単官能性シラン
・式：Ｒ2ＳｉＸ2で表される二官能性シラン
・式：ＲＳｉＸ3で表される三官能性シラン
・式：ＳｉＸ4で表される四官能性シラン。
（Ｒはアルキル基、フェニル基、ビニル基、メタクリルオキシ基、メルカプト基、アミノ基、エポキシ基を有するアルキル基、Ｘは、加水分解性基（アルコキシ基またはハロゲン、水素である。）
具体的には、トリメチルシラン、ジメチルフェニルシラン、ジメチルビニルシラン等の一官能性シラン、ジメチルシラン、ジフェニルシラン等の二官能性シラン、メチルシラン、フェニルシラン等の三官能性シラン、テトラエトキシシランなど四官能性シランなどが挙げられる。表面改質処理に際して、加水分解性基を未処理で行ってもあるいは加水分解して行ってもよい。また、処理後は、加水分解性基が微粒子表面の−ＯＨ基と反応した状態が好ましいが、一部が残存した状態でも何ら問題がない。
【００５２】
このような有機ケイ素化合物は、被膜形成成分として前記した(A)有機ケイ素化合物お
よびその加水分解物と同一であってもよい。同じ物を使用すれば、透明被膜形成用塗布液中で親和性が高く、より安定な塗布液を得ることができる。
【００５３】
また、アミン系化合物としては、アンモニウムまたはエチルアミン、トリエチルアミン、イソプロピルアミン、ｎ−プロピルアミン等のアルキルアミン、ベンジルアミン等のアラルキルアミン、ピペリジン等の脂環式アミン、モノエタノールアミン、トリエタノールアミン等のアルカノールアミン、テトラメチルアンモニウム塩、テトラメチルアンモニウムハイドロオキサイドなど第４級アンモニウム塩や第４級アンモニウムハイドロオキサイドがある。
【００５４】
金属酸化物微粒子の表面を有機ケイ素化合物またはアミン系化合物で改質するには、例えばこれら化合物のアルコール溶液中に金属酸化物微粒子を混合し、所定量の水および必
要に応じて触媒を加えた後、所定時間常温で放置するか、あるいは加熱処理を行うとよい。
【００５５】
また、これら化合物の加水分解物と金属酸化物微粒子とを水とアルコールの混合液に加えて加熱処理することによっても金属酸化物微粒子の表面をこれら化合物で改質することができる。
【００５６】
上記方法で得られた金属酸化物微粒子は、通常、溶媒に分散した分散液で得られる。溶媒としては、後述するものが挙げられる。
塗布液に配合される際に、金属酸化物微粒子は、分散液から固液分離・乾燥された粉体として配合されてもよいが、通常、分散液をそのまま配合してもよい。また、必要に応じて分散液は溶媒置換してもよい。
【００５７】
[硬化剤[a]]
本発明の透明被膜形成用塗布液に用いる硬化剤[a]としては、ポリチオール化合物、有機
多価カルボン酸、アセチルアセトン金属錯体から選ばれる1種以上の化合物が用いられる
。これらの化合物は、エポキシ基の開環重合硬化剤および／またはシラノール基の縮合触媒として機能する。
【００５８】
ポリチオール化合物
本発明に用いるポリチオール化合物としては、１分子内に２個以上のチオール基を有していれば特に制限はない。例えば、エチレングリコールジチオグリコレート等のポリオールとメルカプト有機酸とのエステル化反応によって得られる分子内にチオール基を２個有するチオール化合物、トリメチルールプロパントリス（チオグリコレート）、ペンタエリスリトールテトラキス（チオグリコレート）等のポリオールとメルカプト有機酸とのエステル化反応によって得られる分子内にチオール基を３個以上有するチオール化合物、エポキシ化合物と硫化水素との反応によって得られる末端チオール基含有チオール化合物、１，４−ブタンジチオール、１，６−へキサンジチオール、１，１０−デカンジチオール等のアルキルポリチオール化合物等が挙げられる。
【００５９】
なかでも、ポリオールとメルカプト有機酸とのエステル化反応によって得られるチオール化合物が好ましく、特に、分子内にチオール基を３個以上の有するチオール化合物が好ましい。
【００６０】
このポリチオール化合物を合成する際に、触媒としてアルカリ金属化合物（塩基性物質）を使用した場合は、精製したポリチオール化合物中の脱アルカリ処理を行い、アルカリ金属イオン濃度を５０ｐｐｍ以下とすることが望ましく、特に１０ｐｐｍ以下とすることが望ましい。
【００６１】
ポリチオール化合物中のアルカリ金属イオン濃度が高いと塗布液の粘度が高くなることがある。
有機多価カルボン酸
本発明に用いる有機多価カルボン酸としては、マレイン酸、フタル酸、フマル酸、アジピン酸、イタコン酸、リンゴ酸、ヘキサヒドロフタル酸、テトラヒドロフタル酸、ヘット酸、無水マレイン酸、無水フタル酸、無水フマル酸、無水アジピン酸、無水リンゴ酸、無水ナジック酸、無水トリメリト酸、無水ピロメリト酸、ヘキサヒドロ無水フタル酸、テトラヒドロ無水フタル酸、メチルテトラヒドロ無水フタル酸、メチルヘキサヒドロ無水フタル酸、ベンゾフェノンテトラカルボン酸無水物等が挙げられる。
【００６２】
なかでも、アジピン酸、イタコン酸、ヘット酸、無水フタル酸、無水トリメリト酸、無
水ピロメリト酸はシラノール基を有する化合物の縮合触媒、エポキシ基を有する化合物の硬化剤として好適に採用することができる。
【００６３】
アセチルアセトン金属錯体
本発明に用いるアセチルアセトン金属錯体としては、下記一般式で示される化合物が使用される。
【００６４】
Ｍ(ＣＨ2ＣＯＣＨ2ＣＯＣＨ3)n
（但し、Ｍは、Ａl(III)、Ｃr(III)、Ｃo(III)、Ｃu(II)、Ｆe(III)から選ばれる元素で
ある。）
具体的には、アルミニウムアセチルアセトネート、クロムアセチルアセトネート、チタニルアセチルアセトネート、コバルトアセチルアセトネートなどのアセチルアセトン金属錯体が挙げられる。なかでも、Ａl(III)、Ｆe(III)のアセチルアセトン金属錯体は好適に用いることができる。これらのアセチルアセトン金属錯体は、シラノール基を有する化合物の縮合触媒、エポキシ基を有する有機ケイ素化合物および／または該有機ケイ素化合物の加水分解物の硬化に有用である。
【００６５】
［硬化剤[b]］
つぎに、本発明の透明被膜形成用塗布に用いる硬化剤[b]は、塩基性窒素を含有する化
合物からなっている。
【００６６】
塩基性窒素含有化合物としては、分子内に３級アミノ基を有するアミン化合物、あるいはヒドラジド化合物、アミド化合物等が挙げられる。これらの化合物は、それ自体が硬化剤として働き、しかも、前記硬化剤[a]との併用でより硬化を促進することができる。そ
して、前記硬化剤[a]と併用することで、理由は明らかでないものの、シラノール基を有
する化合物、有機ケイ素化合物の加水分解物のシラノール基の反応と、エポキシ基を有する有機ケイ素化合物のエポキシ基の反応がバランスよく促進させることができるので、従来のものよりも優れた耐候性、密着性及び耐擦傷性を有する透明被膜が得られる。しかも、紫外線により被膜が変色（黄変）する問題が解消され、しかもポリカーボネートなどの従来透明被膜を形成することが困難であった基材に対しても、透明性に優れた透明被膜を密着性よく形成できる。
【００６７】
アミン化合物としては、ジメチルアミノプロピルアミン、ジエチルアミノプロピルアミン、ジ-n-プロピルアミノプロピルアミン、ジブチルアミノプロピルアミン、ジメチルア
ミノエチルアミン、ジエチルアミノエチルアミン-n-メチルピペラジン等のアミン化合物
、2-メチルイミダゾール、2-エチルイミダゾール、2-エチル-4-メチルイミダゾール、2-
フェニルイミダゾール等のイミダゾール化合物、等の分子内に３級アミノ基を有する１級アミン類または２級アミン類。2-ジメチルアミノエタノール、1-メチル−2-ジメチルアミノエタノール、1-フェノキシメチル−2-ジメチルアミノエタノール、1-（2-ヒドロキシ-3-フェノキシプロピル）−2-メチルイミダゾール、1-（2-ヒドロキシ-3-フェノキシプロピル）−2-エチル-4-メチルイミダゾール、1-（2-ヒドロキシ-3-ブトキシプロピル）−2-メチルイミダゾール、1-（2-ヒドロキシ-3-フェノキシプロピル）−2-フェニルイミダゾリ
ン、1-（2-ヒドロキシ-3-ブトキシプロピル）−2-メチルイミダゾリン、2-（ジメチルア
ミノメチル）フェノール、2,4,6−トリス（ジメチルアミノメチル）フェノール、Ｎ-n-ジメチルアミノ安息香酸、イソニコチン酸、ピコリン酸等の分子内に３級アミノ基を有するアルコール類、フェノール類、カルボン酸類が挙げられる。
【００６８】
なかでも、１級アミン類または２級アミン類は好適に採用することができる。
また、ヒドラジド化合物、アミド化合物としては、アジピン酸ジヒドラジド、ドデカン酸ジヒドラジド、イソフタル酸ジヒドラジド、Ｐ−オキシ安息香酸ジヒドラジド等のカル
ボン酸ジヒドラジドやジシアンジアミド等が挙げられる。なかでもアジピン酸ジヒドラジド、ジシアンジアミドは好適に採用することができる。
【００６９】
［溶媒］
本発明に係る塗布液では、塗布液に流動性を付与したり、塗布液に含まれている固形分濃度を調整したり、塗布液の表面張力、粘度、蒸発スピード等を調整する目的で、溶媒が用いられる。溶媒としては、水または有機溶媒が使用され、有機溶媒としては、メチルアルコール、エチルアルコール、イソプロピルアルコール等のアルコール類、メチルセロソルブ、エチルセロソルブ等のセロソルブ類、エチレングリコール等のグリコール類、酢酸メチル、酢酸エチル等のエステル類、アセトン、メチルエチルケトン等のケトン類、ジエチルエーテル、テトラヒドロフラン等のエーテル類、トルエン、キシレン等の芳香族炭化水素類、カルボン酸類およびＮ，Ｎ-ジメチルホルムアミド等を使用することができる。
これらの有機溶媒は２種以上を混合して用いることもできる。
【００７０】
［塗布液の組成］
本発明に係る透明被膜形成用塗布液は、上記した成分(A)、(B)、(C)および(D)と、必要に応じてその他の成分とを混合することによって得られる。
【００７１】
また、透明被膜形成用塗布液の固形分濃度は、必要に応じて混合して用いるその他の成分に由来する固形分を含めた合計濃度で１〜７０重量％、さらには５〜５０重量％の範囲にあることが好ましい。
【００７２】
塗布液中、(A)有機ケイ素化合物および／または該有機ケイ素化合物の加水分解物の含
有量は、得られる透明被膜中の含有量（換言すれば全固形分中の含有量）が、固形分（シリカ換算で）として２０〜７０重量％、さらには３０〜６０重量％の範囲にあることが好ましい。この範囲にあれば、基材や反射防止膜との密着性が高く、さらに、耐擦傷性に優れた被膜を得ることができる。(A)成分の含有量が少ないと、基材や反射防止膜との密着
性が低下し、含有量が多くとも耐擦傷性が不十分となり被膜傷つきやすくなることがある。
【００７３】
塗布液中、(B)金属酸化物微粒子の含有量は、得られる透明被膜中の含有量（換言すれ
ば全固形分中の含有量）が、固形分（酸化物換算）で、２０〜８０重量％、さらには３０〜７０重量％の範囲とあることが望ましい。この範囲にあれば耐擦傷性が高く、また、屈折率を基材の屈折率に応じて変化させることが可能となるので、干渉縞の発生が少ない透明被膜を得ることができる。
【００７４】
金属酸化物微粒子の含有量が少ないと、耐擦傷性が不充分となることがあり、また、屈折率を基材と同程度に高くできないために干渉縞を抑制できない場合がある。
透明被膜の屈折率の調整は、(A)有機ケイ素化合物と(B)金属酸化物微粒子との量比、および、(B)金属酸化物微粒子を構成するアンチモン被覆層の厚さを変えたり、また中間層
の厚さ、酸化物種を変えたりすることによって調製することが可能である。たとえば、(B)金属酸化物微粒子との量を増やせば、屈折率は高くなり、また、アンチモン被覆層の厚
さを厚くしたり、中間層を屈折率の高いものを使用すれば、屈折率を高めることができる。
【００７５】
透明被膜中の金属酸化物微粒子の含有量が多すぎると、基材や反射防止膜との密着性が低下することがあり、さらに、塗膜の白化したり、クラックが発生することがあり、外観上の問題が発生したり膜の強度が低下することがある。
【００７６】
硬化剤[a]として使用される、ポリチオール化合物の透明被膜形成用塗布液中の使用量
は、（A）有機ケイ素化合物および／または該有機ケイ素化合物の加水分解物を固形分と
して１重量部当たり、０．０１〜０．２重量部、さらには０．０１〜０．１重量部の範囲にあることが好ましい。この範囲にあれば、充分に被膜を硬化させることができるとともに、基材との密着性も高くすることができる。ポリチオール化合物の量が少ないと、触媒量が少ないので、硬化が不充分であり、基材との密着性が不充分となり、多くすると、臭気が強いため、作業環境上好ましくないことがある。
【００７７】
硬化剤[a]として使用される、有機多価カルボン酸の量は、(A)有機ケイ素化合物および／または該有機ケイ素化合物の加水分解物を固形分として１重量部当たり、有機多価カルボン酸を０．０３〜０．４重量部、さらには０．１〜０．３重量部の範囲にあることが好ましい。この範囲にあれば、充分に被膜を硬化させることができるとともに、基材との密着性も高くすることができる。有機多価カルボン酸が少ないと、縮合触媒、硬化触媒としての作用が不充分となり、充分な耐擦傷性、耐熱水性を有する被膜が得られないことがあり、有機多価カルボン酸が多くてもポットライフが低下したり、有機多価カルボン酸の種類によっては硬化時に析出して外観不良を引き起こすことがある。
【００７８】
硬化剤[a]として使用される、アセチルアセトン金属錯体の量は、(A)有機ケイ素化合物および／または該有機ケイ素化合物の加水分解物を固形分として１重量部当たり、アセチルアセトン金属錯体を０．００５〜０．０７重量部、好ましくは０．０１〜０．０５重量部である。この範囲にあれば、充分に被膜を硬化させることができるとともに、基材との密着性も高くすることができる。アセチルアセトン金属錯体が少ないと、縮合触媒、硬化触媒としての作用が不充分となり、
耐擦傷性、耐熱水性を有する被膜が得られず、アセチルアセトン金属錯体が多くても、アセチルアセトン金属錯体の種類によっては得られる透明被膜（硬化物）が着色することがある。
【００７９】
また、硬化剤[b]として使用される、塩基性窒素含有化合物の量は、（A）有機ケイ素化合物および／または該有機ケイ素化合物の加水分解物を固形分として１重量部当たり、０．００１〜０．１重量部、さらには０．００２〜０．０８重量部の範囲にあることが好ましい。この範囲にあれば、充分に被膜を硬化させることができるとともに、基材との密着性が高く、透明被膜の紫外線による変色を制御することが可能である。塩基性窒素含有化合物の使用量が少ないと、得られる透明被膜と基材との密着性が低下したり、透明被膜の紫外線による変色を制御できないことがある。塩基性窒素含有化合物の量が多くなると、全体としてイオンが増えることになるので、塗布液の安定性が低下してポットライフの低下を招き、場合によっては透明被膜形成用塗布液がゲル化することがある。
【００８０】
本発明に係る透明被膜形成用塗布液には、上記成分を溶媒に溶解または分散させるが、必要に応じ、希釈溶剤に希釈して用いることができる。
希釈溶剤としては、アルコール類、ケトン類、エステル類、エーテル類およびセロソルブ類等が利用できる。また、透明被膜に染色性を付与させたり、更なる密着性を得たい場合には、多価アルコールやエポキシ樹脂の添加も可能である。
【００８１】
さらに、塗布性を高めたり、透明被膜の性能を改善するため、必要に応じてシリコーン系またはフッ素系の界面活性剤や帯電防止剤、紫外線吸収剤等の添加も有用である。
塗布液の塗布方法は、ディッピング法、スピンコート法等の公知の方法から選ばれる。そして、硬化は加熱処理により行われ、硬化条件は５０℃〜１５０℃、好ましくは８０℃〜１３０℃で０．５時間〜５時間の間で行われることが望ましい。この際、透明被膜形成用塗布液の硬化後の膜厚は、０．５〜１０μｍ、さらには１．０〜５．０μｍの範囲となるように透明被膜形成条件を制御することが好ましい。透明被膜の膜厚が薄いと充分な耐擦傷性が得られないことがあり、また透明被膜の膜厚が厚くすると、表面の平滑性が低下
したり、クラック等の問題が生じることがある。
【００８２】
透明被膜付基材
本発明に係る透明被膜付基材は、基材表面に、前記透明被膜形成用塗布液を用いて形成された透明被膜（以下、ハードコート膜ということがある）を有する。
【００８３】
本発明に用いる基材としては、ポリカーボネート、ポリチオウレタン、脂肪族アリルカーボネートなどのプラスチックなどからなる各種基材が挙げられる。これらの基材は、眼鏡レンズ、カメラなどの各種光学レンズ、各種表示素子フィルター、ルッキンググラス、窓ガラス、自動車などの塗料膜、および自動車などに用いられるライトカバーなどに使用されている。これらの基材の屈折率は、通常１．５５〜１．７４の範囲にある。
【００８４】
このような透明基材表面に形成される透明被膜の屈折率は１．５５以上であることが好ましい。透明被膜の屈折率が１．５５以上であると、基材との屈折率差が小さいので干渉縞を抑制することができる。
【００８５】
なお干渉縞を抑制するには、屈折率差を0.03以内、好適には0.01以内の範囲にすることが望まれる。
また、透明被膜の膜厚は、被膜付基材の用途によって異なるが、０．５〜１０μｍが好ましい。
【００８６】
本発明に係る透明被膜付基材は、上述したような基材表面に本発明に係る塗布液をディッピンク法、スピナー法、スプレー法、ロールコーター法あるいはフロー法など従来公知の方法で塗布・乾燥して透明被膜を形成し、次いでこのようにして基材表面に形成された透明被膜を基材の耐熱温度以下に加熱することによって製造することができる。特に熱変形温度が１００℃未満のレンズ基材に対しては治工具でレンズ基材を固定する必要のないスピナー法が好適である。また、基材が樹脂レンズである場合、基材上に塗布液を塗布した後、４０〜２００℃の温度で数時間加熱乾燥してもよい。
【００８７】
さらに、本発明に係る透明被膜付基材を製造するに際し、基材、例えばレンズ基材と透明被膜との密着性を向上させる目的で、基材表面を予めアルカリ、酸または界面活性剤で処理したり、無機または有機微粒子で研磨処理したり、プライマー処理またはプラズマ処理を行ってもよい。
【００８８】
[合成樹脂製レンズ]
上記基材が合成樹脂製レンズである場合は、本発明に係る透明被膜付基材の代表例であり、樹脂レンズ基材の表面に、前記透明被膜形成用塗布液から形成された透明被膜を有することを特徴としている。
【００８９】
本発明に係る塗布液より形成される透明被膜は、高屈折樹脂材料から構成された薄型合成樹脂製レンズに広く形成することができる。
具体的には、屈折率が1.54以上の高屈折率レンズに適用することが可能であり、特にポリカーボネートレンズに好適である。
【００９０】
ポリカーボネートレンズは、従来の塗布液を使用して透明薄膜を設けても、密着性が低いので、強度が弱く、直ぐにはがれたり、傷ついたりすることがあった。これに対して、本発明に係る塗布液を使用すれば、理由は明らかでないものの、シラノール基を有する化合物、有機ケイ素化合物の加水分解物のシラノール基の反応と、エポキシ基を有する有機ケイ素化合物のエポキシ基の反応がバランスよく促進させることができるので、従来のものよりも優れた耐候性、密着性及び耐擦傷性に優れた透明被膜を得ることができる。そし
て、従来プライマー膜を形成することが行われていたが、本発明の塗布液を使用すれば必ずしもプライマー膜を必要としない。なお、反射防止を目的として屈折率の異なる２種以上の透明被膜形成することは可能であり、透明被膜の屈折率の調整は、(、(A)有機ケイ素化合物と(B)金属酸化物微粒子との量比、および、(B)金属酸化物微粒子を構成するアンチモン被覆層の厚さを変えたり、また中間層の厚さ、酸化物種を変えたりすることによって調製することが可能である。また、レンズ基材と透明被膜との屈折率差を徐々に減らすよう透明被膜を積層させてもよく、このようにすればより干渉縞を解消するのに効果的である。
【００９１】
ポリカーボネートレンズ以外に、高屈折率レンズであって、透明性、染色性、耐熱性、曲げ強度、耐衝撃性、耐候性、耐光性、可撓性、加工性などの点で、レンズ基材としては、含硫ウレタン系や（メタ）アクリル系、エピスルフィド系レンズ基材、エピスルフィド化合物から得られるレンズ基材などにも本発明の塗布液が好適に使用できる。
【００９２】
さらに、上記透明被膜上に、無機物質からなる単層・多層の反射防止膜を設けることにより、反射の低減、透過率の向上を図ることができ、眼鏡レンズとしての機能をより向上させることができる。無機物質としては、ＳiＯ、ＳiＯ2、Ｓi3Ｎ4、ＴiＯ2、ＺrＯ2、Ａl2Ｏ3、ＭgＦ2、Ｔa2Ｏ5、ＣaＦ2等を用い、真空蒸着法等の薄膜形成方法により反射防止膜を形成することができる。また、上記成分を含む塗布液を調製し、湿式法で反射防止膜を形成することもできる。
【００９３】
さらに、本発明では、レンズ基材と透明被膜（ハードコート膜）との間にプライマー膜を設けても何ら差し支えることはない。プライマー膜を設ければ、染色性の向上や、染色ムラを防止することができる。プライマー膜としては、マトリックスとして従来公知の塗料用樹脂、好ましくはポリエステル系樹脂またはウレタン系樹脂を含む被膜形成用塗布液によって形成することができる。
【００９４】
さらに、本発明によれば、透明被膜に染色を施した場合、透明被膜には特定の金属酸化物微粒子が含まれているので、染色が変色あるいは退色することがない、すなわち耐退色性に優れた薄型の合成樹脂製レンズを得ることができ、たとえば着色メガネレンズやサングラスにも好適である。
【００９５】
［実施例］
以下、実施例により本発明をさらに具体的に説明するが、本発明はこれらに限定されるものではない。
【００９６】
［実施例１］
チタン系核粒子（TN-1）分散ゾルの調製
ＴiＯ2に換算した濃度が０．４重量％の硫酸チタン水溶液２５０ｋｇを、攪拌しながら、これに濃度１５重量％のアンモニア水を徐々に添加して硫酸チタンを加水分解し、ｐＨ８．５の白色スラリー液を得た。このスラリーを濾過した後洗浄し、固形分濃度が９重量％の含水チタン酸ゲルのケーキ１１.１１ｋｇを得た。
【００９７】
このケーキ５．５５ｋｇに、濃度３３重量％の過酸化水素水６．０６ｋｇと、水１３．４ｋｇとを加えた後、８０℃で５時間加熱し、ＴｉＯ2として２．０重量％の過酸化チタ
ン酸水溶液２５ｋｇを得た。この過酸化チタン酸水溶液は、黄褐色透明でｐＨは８．１であった。
【００９８】
平均粒子径が７ｎｍでありＳｉＯ2濃度が１５重量％のシリカゾル７５０ｇと、上記の
チタン酸水溶液２２．５ｋｇと、純水２７．２５ｋｇとを混合し、オートクレーブ中で２
００℃、９６時間加熱した。加熱後得られたコロイド溶液を濃縮し、固形分濃度１０重量％のチタン系核粒子（TN-1）分散ゾルを得た。
【００９９】
中間薄膜層の形成
オキシ塩化ジルコニウム５．２６ｋｇを水９．４７４ｋｇに溶解したＺｒＯ2濃度２重
量％のオキシ塩化ジルコニウム水溶液に濃度１５重量％のアンモニア水を添加して加水分解し、ｐＨ８．５のスラリーを得た。このスラリーを濾過して洗浄し、ＺｒＯ2として濃
度１０重量％のケーキを得た。
【０１００】
このケーキ１．２２ｋｇに水３．０８ｋｇを加え、さらにＫＯＨ水溶液を加えてアルカリ性にしたのち、これに過酸化水素９．０ｋｇを加え、ついで加熱して溶解し、ＺｒＯ2
として濃度が２重量％のジルコニウムの過酸化水素溶解液６．１ｋｇを調製した。
【０１０１】
別途、市販の水ガラスを水で希釈したのち、陽イオン交換樹脂で脱アルカリし、ＳｉＯ2濃度２重量％のケイ酸液１８．９ｋｇを調製した。
チタン系核粒子（TN-1）分散ゾル５ｋｇに、水２０ｋｇを加えて固形分濃度２重量％にしたのち９０℃に加熱し、これにジルコニウムの過酸化水素溶解液１．５２５ｋｇと、ケイ酸液４．７２５ｋｇとを添加した。
【０１０２】
ついでこの混合液をオートクレーブ中、２００℃で１８時間加熱処理を行った後、限外濾過膜法で濃縮し、固形分濃度１０重量％の淡乳白色をした透明な酸化ケイ素と酸化ジルコニウムからなる中間薄膜層を有するチタン系核粒子（TN-1）の水分散ゾルを得た。このゾルの平均粒子径は９．０ｎｍであった。
【０１０３】
アンチモン酸化物被覆層の形成
水９０００ｇに苛性カリ（旭硝子(株)製：純度８５重量％）２８５ｇを溶解した水溶液中に、三酸化アンチモン（日本精鉱(株)製：ＡＴＯＸ−Ｒ、純度重量９９％）５５５ｇを懸濁させた。この懸濁液を１００℃に加熱し、次いで酸化剤（濃度３５重量％の過酸化水素水１４６.５ｇ）を水１１００ｇで希釈した水溶液を１４時間かけて添加しアンチモン
酸化合物水溶液を調製した。
【０１０４】
前記中間薄膜層を有するチタン系核粒子（TN-1）の水分散ゾル５ｋｇに水２０ｋｇを加えて固形分濃度２重量％になるようにしておき、これに前記アンチモン酸化合物水溶液９．０９ｋｇに水１５．９１ｋｇ加えてＳｂ2Ｏ5換算の濃度を２重量％にしたアンチモン酸化合物水溶液を添加し、イオン交換樹脂で脱イオンして、アンチモン酸化合物による核粒子の被覆処理を行った。
【０１０５】
ついで、固形分濃度が１重量％になるように水を加え、ついでオートクレーブにて９８℃で１８時間の加熱処理を行った（酸化剤によって、アンチモン酸化合物が酸化されて、アンチモン酸化物被覆層が形成される）。得られたコロイド溶液を濃縮して固形分濃度が１０重量％のアンチモン酸化物被覆チタン系複合酸化物粒子（AT-1）分散水ゾルを調製した。
【０１０６】
アンチモン酸化物被覆チタン系複合酸化物粒子（AT-1）の平均粒子径は９．１ｎｍであった。
また、アンチモン酸化物被覆チタン系複合酸化物粒子（AT-1）の分散媒の水をメタノールに置換し、固形分濃度が２０重量％になるまで濃縮してアンチモン酸化物被覆チタン系複合酸化物粒子（AT-1）のオルガノゾルを調製した。
【０１０７】
表面改質処理
アンチモン酸化物被覆チタン系複合酸化物粒子（AT-1）のオルガノゾル１０００ｇを反応容器にとり、これを撹拌しながらメチルトリメトキシシラン５６ｇと水２０ｇを加え、５０℃に加温した。ついで濃縮して、固形分濃度が２０重量％のメチルトリメトキシシランで表面改質処理されたアンチモン酸化物被覆チタン系複合酸化物粒子（ST-1）のオルガノゾルを調製した。
【０１０８】
なお、粒子の屈折率は、屈折率計（(株)アタゴ製：RX-5000α）により、粒子の水分散
ゾルの屈折率を測定し、別途、該ゾルの比重を測定し、計算によって求めた。
透明被膜形成用塗布液（FS-1）の調製
攪拌装置を備えたフラスコ中に、γ−グリシドキシプロピルトリメトキシシラン１１０．５ｇ、テトラメトキシシラン１１．３ｇ、メチルアルコール３０．１ｇを順次加え、ついで０.０５N塩酸水３９．１９ｇを加え３０分間攪拌した。続いてシリコーン系界面活性剤（日本ユニカー(株)製：Ｌ−７００１）０.４ｇ加え、５℃で２４時間熟成してマトリ
ックス形成成分を含む液を調製した。
【０１０９】
このマトリックス形成成分を含む液に、上記アンチモン酸化物被覆チタン系複合酸化物粒子(ST-1)のオルガノゾル２８０ｇを添加し、硬化剤[a]としてポリチオール化合物（東
レ・ファインケミカル(株)製、「ポリチオールＱＥ−３４０Ｍ」）１．５ｇ、無水ピロメリト酸１５ｇ、硬化剤[b]として２-エチルー４−メチルイミダゾール２ｇを添加し、充分攪拌した後、０℃で４８時間熟成して、透明被膜形成用塗布液（FS-1）を調製した。
【０１１０】
透明被膜付基材(PL-1)の作成
市販のポリカーボネート板（三菱エンジニアリングプラスチック(株)製  ユーピロン・シート）、屈折率＝1.59）を洗浄した後、透明被膜形成用塗布液（FS-1）をディッピング法（引き上げ速度１６０ｍｍ／ｍｉｎ）にて塗布し、１分間の風乾後、１２０℃で２時間加熱して硬化させ、透明被膜付基材(PL-1-1)を作成した。
【０１１１】
透明被膜付基材(PL-1-1)を真空蒸着装置にセットし、真空室を６０℃に加熱しながら圧力１．３３×１０-3まで排気し、酸素イオンクリーニングを行った後、シリカ源として(
株)オプトロン製ＳiＯ2Ｍ１、ジルコニア源として (株)オプトロン製ＺrＯ2Gを用い、先
ずシリカおよびジルコニア層（厚さ１／４λ(λ＝５２０ｎｍ)）、ついでジルコニア層（厚さ１／２λ）、ついでシリカ層（厚さ１／４λ）を形成して透明被膜上に反射防止膜を形成して透明被膜付基材(PL-1)を作成した。
【０１１２】
得られた透明被膜付基材(PL-1)について、以下の特性を評価し、結果を表１に示した。(1)外観
背景を黒くした中に蛍光灯（東芝ライテック(株)製：メロウ５Ｎ、三波長型昼白色蛍光灯）を置き、蛍光灯の光を試験片の反射防止膜表面で反射させ、光の干渉による虹模様（干渉縞）の発生を目視にて確認した。
◎：干渉縞が認められない。
○：干渉縞が僅かに認められるが目立たない。
△：干渉縞が認められ目立つ。
×：ぎらつきのある干渉縞がある。
(2)耐擦傷性試験
ボンスタースチールウール♯００００（日本スチールウール(株)製）に７００ｇの荷重を加え、試験片の表面を３０ストローク／６０秒にて擦り、傷の入り具合を目視にて判定した。
◎：傷の入った面積が１０％未満
○：傷の入った面積が１０％以上２０％未満
△：傷の入った面積が２０％以上５０％未満
×：傷の入った面積が５０％以上
(3)密着性試験
ナイフによりレンズ表面に１ｍｍ間隔で切れ目を入れ、１平方ｍｍのマス目を１００個形成し、セロハン製粘着テープを強く押し付けた後、９０度方向へ急激に引っ張り、剥離しないマス目の数を数え、以下の基準により評価した。
◎：残存マスメ１００個
○：残存マスメ９０〜９９個
△：残存マスメ８０〜８９個
×：残存マスメ８０個未満
(4)耐熱水性試験
８０℃の湯中に試験片を１０分間浸漬させた後、前記密着性試験を行い、以下の基準により評価した。
◎：残存マスメ１００個
○：残存マスメ９０〜９９個
△：残存マスメ８０〜８９個
×：残存マスメ８０個未満
(5)耐候性試験（外観）
キセノンウエザーメーター（スガ試験機(株)製：SX75型）にて１００時間の暴露を行い、外観(クラックの発生状況)を観察し、以下の基準で評価した。
○：クラックが認められない。
△：クラックが僅かに認められるが目立たない。
×：クラックが認められ目立つ。
(6)耐候性試験（密着性）
キセノンウエザーメーター（スガ試験機(株)製：SX75型）にて１００時間の暴露を行い、前記密着性試験を行い、以下の基準により評価した。
◎：残存マスメ９１個以上
○：残存マスメ７０〜９０個
△：残存マスメ５０〜６９個
×：残存マスメ５０個未満
(7)耐侯性試験（変色性）
QUV試験装置（Q-Panel Lab Products社製：UVAランプ使用）にて７０時間の紫外線暴露を行ない、三波長蛍光灯下にて透明被膜付基材の変色を目視観察した。そして以下の基準により評価した。
○：わずかに変色が認められる
△：明らかに変色が認められる
×：著しい変色が認められる
［実施例２］
チタン系核粒子（TN-2）分散ゾルの調製
ＴiＯ2に換算したときの濃度が７.７５重量％の四塩化チタン溶液９３.６６５ｋｇと、濃度１５重量％のアンモニア水３６．２９５ｋｇとを混合して中和して白色スラリーを調製した。このスラリーを濾過した後洗浄し、固形分濃度が１３.３重量％である含水チタ
ン酸ゲルのケーキ５４.５７９ｋｇを得た。
【０１１３】
このケーキ７.５１９ｋｇに、濃度３５重量％の過酸化水素水１１．４２９ｋｇと水５
９．１４８ｋｇとを添加し、８０℃で２時間加熱して溶解した後、水２１．９ｋｇを添加してＴiＯ2として濃度１.０重量％の過酸化チタン酸水溶液を調製した。
【０１１４】
得られた過酸化チタン酸水溶液に、ＳnＯ2としての濃度１．０２重量％のスズ酸カリウム水溶液８．９０６ｋｇを添加し、充分攪拌した後、陽イオン交換樹脂で脱イオン処理を行った。脱イオン処理後、ＳｉＯ2に換算して２７２．７ｇになるようにシリカゾル１８
１８ｇ（シリカ濃度１５重量％）を加え、ついで固形分濃度が１重量％となるように水２５．６ｋｇを加えた後、オートクレーブにて１４０℃で１８時間加熱して加水分解し、ついで得られたコロイド溶液を濃縮し、固形分濃度が１０重量％のチタン系核粒子（TN-2）分散ゾルを得た。チタン系核粒子（TN-2）の平均粒子径は１２．８ｎｍであった。
【０１１５】
透明被膜形成用塗布液（FS-2）の調製
チタン系核粒子として、前記チタン系核粒子（TN-2）を使用し、実施例１において、中間薄膜層を有するチタン系核粒子（TN-1）の水分散ゾルの調製の際に、ジルコニウムの過酸化水素溶解液の量を４２７ｇ、ケイ酸液の量を１３２３ｇとし、アンチモン酸化物被覆層形成時のアンチモン酸化合物水溶液の量を９．０９ｋｇとし、水を１５.９１ｋｇ加え
、１７５℃で加熱した以外は、実施例１と同様にしてアンチモン酸化物被覆チタン系複合酸化物粒子（AT-2）分散水ゾル、オルガノゾル及び表面改質処理ゾル(ST-2)を調製し、次いで透明被膜形成用塗布液（FS-2）を調製した。中間層薄膜層を形成した後の平均粒子径は12.8ｎｍであった。また、アンチモン酸化物被覆チタン系複合酸化物粒子（ST-2）の平均粒子径は１３.４ｎｍであった。
【０１１６】
透明被膜付基材(PL-2)の作成
実施例１において、透明被膜形成用塗布液（FS-2）を用いた以外は同様にして透明被膜付基材(PL-2)を作成し、透明被膜付基材(PL-2)について各特性を評価し、結果を表１に示した。
【０１１７】
［実施例３］
透明被膜形成用塗布液（FS-3）の調製
特開平１０−２４５２２４号公報の実施例３、（ａ）工程〜（ｄ）工程に記載の方法に準拠し、固形分濃度１０重量％の酸化チタンと酸化錫とからなるチタン系核粒子（TN-3）分散ゾル（平均粒子径５．９ｎｍ）を得た。
【０１１８】
ついで、実施例１において酸化ケイ素と酸化ジルコニウムからなる中間薄膜層を有するチタン系核粒子（TN-1）分散ゾルの代わりに、チタン系核粒子（TN-3）分散ゾルを用いて、実施例１と同様にしてアンチモン酸化物被覆層を形成して、アンチモン酸化物被覆チタン系複合酸化物粒子（AT-3）分散水ゾル、オルガノゾル及び表面改質処理ゾル（ST-3）を調製し、次いで透明被膜形成用塗布液（FS-3）を調製した。アンチモン酸化物被覆チタン系複合酸化物粒子（AT-3）の平均粒子径は６.３ｎｍであった。
【０１１９】
透明被膜付基材(PL-3)の作成
実施例１において、透明被膜形成用塗布液（FS-3）を用いた以外は同様にして透明被膜付基材(PL-3)を作成し、透明被膜付基材(PL-3)について各特性を評価し、結果を表１に示した。
【０１２０】
［実施例４］
五酸化アンチモン系核粒子（TN-1）分散ゾルの調製
水８９ｋｇに苛性カリ（旭硝子(株)製：純度８５重量％）２．８６ｋｇを溶解した溶液中に、三酸化アンチモン（日本精鉱(株)製：ＡＴＯＸ−Ｒ、純度重量９９％）５．５６ｋｇを懸濁した。この懸濁液を１００℃に加熱し、次いで酸化剤（濃度３５重量％の過酸化水素水２．９３ｋｇ）を水９．６５ｋｇで希釈した水溶液を７時間で添加し、９８℃にて１０時間の熟成を行った後、冷却、濾過を行い、固形分濃度７％のアンチモン酸カリ水溶液を調製した。この時の水溶液のＰＨは１２．５であった。
【０１２１】
次いでこの水溶液５５ｋｇを冷却攪拌しながら、水２４３ｋｇを加え希釈し、陽イオン交換樹脂にて脱アルカリを行い、９８℃にて２０時間加熱した後、濃縮し固形分濃度１４
．５％の五酸化アンチモン系核粒子（TN-4）分散水ゾルを調製した。
【０１２２】
五酸化アンチモン系核粒子(TN-4)の平均粒子径は２１．２ｎｍであった。
アンチモン酸化物被覆層の形成
水９０００ｇに苛性カリ（旭硝子(株)製：純度８５重量％）２８５ｇを溶解した溶液中に三酸化アンチモン（日本精鉱(株)製：ＡＴＯＸ−Ｒ、純度重量９９％）５５５ｇを懸濁した。この懸濁液を１００℃に加熱し、次いで酸化剤（濃度３５重量％の過酸化水素水１４６.５ｇ）を水１１００ｇで希釈した水溶液を１４時間で添加しアンチモン酸化合物水
溶液を調製した。
【０１２３】
五酸化アンチモン系核粒子（TN-4）分散水ゾル３ｋｇに水２１．７５ｋｇを加えて固形分濃度２重量％になるようにし、これにアンチモン酸化合物水溶液９．０９ｋｇに水１５．９１ｋｇ加えてＳｂ2Ｏ5換算の濃度を２重量％にしたアンチモン酸化合物水溶液を添加し、イオン交換樹脂で脱イオンしながらアンチモン酸化物前駆体被覆処理を行った。
【０１２４】
固形分濃度が１重量％になるように水を加え、ついでオートクレーブにて９８℃で１８時間の加熱処理を行った。得られたコロイド溶液を濃縮して固形分濃度が１０重量％のアンチモン酸化物被覆五酸化アンチモン微粒子（AT-4）分散水ゾルを調製した。アンチモン酸化物被覆五酸化アンチモン微粒子（AT-4）の平均粒子径は２２．５ｎｍであった。
【０１２５】
また、アンチモン酸化物被覆五酸化アンチモン微粒子（AT-4）の分散媒の水をメタノールに置換し、固形分濃度が２０重量％になるまで濃縮してアンチモン酸化物被覆五酸化アンチモン微粒子（AT-4）のオルガノゾルを調製した。
【０１２６】
表面改質処理の実施
アンチモン酸化物被覆五酸化アンチモン微粒子（AT-4）のオルガノゾル１０００ｇを反応容器にとり、これを撹拌しながらメチルトリメトキシシラン５６ｇと水２０ｇを加え、ついで５０℃に加温した。ついで濃縮して、固形分濃度が２０重量％のメチルトリメトキシシランで表面改質処理されたアンチモン酸化物被覆五酸化アンチモン微粒子（ST-4）のオルガノゾルを調製した。
透明被膜形成用塗布液（FS-4）の調製
実施例１において、アンチモン酸化物被覆チタン系複合酸化物粒子（ST-1）オルガノゾル２８０ｇの代わりに、アンチモン酸化物被覆五酸化アンチモン微粒子（ST-4）オルガノゾル５１０ｇを使用した以外は実施例１と同様にして透明被膜形成用塗布液（FS-4）の調製をした。
【０１２７】
透明被膜付基材(PL-4)の作成
実施例１において、透明被膜形成用塗布液（FS-4）を用いた以外は同様にして透明被膜付基材(PL-4)を作成し、透明被膜付基材(PL-4)について各特性を評価し、結果を表１に示した。
【０１２８】
［実施例５］
アンチモン酸化物被覆のチタン系複合酸化物粒子（ST-5）の調製
実施例１で調製したアンチモン酸化物被覆チタン系複合酸化物粒子（ST-1）を使用し、表面改質処理を行う際に、メチルトリメトキシシランをテトラエトキシシランに代えた以外は実施例１と同様にしてテトラエトキシシランで表面改質処理されたアンチモン酸化物被覆チタン系複合酸化物粒子（ST-5）を調製した。
【０１２９】
透明被膜形成用塗布液（FS-5）の調製
ついで、メチルトリメトキシシランで表面改質処理されたアンチモン酸化物被覆チタン
系複合酸化物粒子（ST-1）の代わりにテトラエトキシシランで表面改質処理されたアンチモン酸化物被覆チタン系複合酸化物粒子（ST-5）を用いた以外は実施例１と同様にして透明被膜形成用塗布液（FS-5）の調製をした。
【０１３０】
透明被膜付基材(PL-5)の作成
実施例１において、透明被膜形成用塗布液（FS-5）を用いた以外は同様にして透明被膜付基材(PL-5)を作成し、透明被膜付基材(PL-5)について各特性を評価し、結果を表１に示した。
【０１３１】
［実施例６］
アンチモン酸化物で被覆された五酸化アンチモン微粒子（ST-6）の調製
実施例４において、メチルトリメトキシシラン５６ｇをγ-グリシドキシプロピルトリ
メトキシシラン８２ｇに代えた以外は実施例４と同様にしてγ-グリシドキシプロピルト
リメトキシシランで表面改質処理されたアンチモン酸化物で被覆された五酸化アンチモン微粒子（ST-6）を調製した。
【０１３２】
透明被膜形成用塗布液（FS-6）の調製
ついで、アンチモン酸化物被覆五酸化アンチモン微粒子（ST-4）の代わりに、アンチモン酸化物被覆五酸化アンチモン微粒子（ST-6）を用いた以外は実施例４と同様にして透明被膜形成用塗布液（FS-6）の調製をした。
【０１３３】
透明被膜付基材(PL-6)の作成
実施例１において、透明被膜形成用塗布液（FS-6）を用いた以外は同様にして透明被膜付基材(PL-6)を作成し、透明被膜付基材(PL-6)について各特性を評価し、結果を表１に示した。
【０１３４】
［実施例７］
透明被膜形成用塗布液（FS-7）の調製
実施例１において、透明被膜形成用塗布液（FS-1）の調製の際に、硬化剤[a]として無
水トリメリト酸２０ｇ（すなわちポリチオール化合物は使用しない）、硬化剤[b]として
２-エチルイミダゾール２ｇに変更する以外は実施例１と同様にして透明被膜形成用塗布
液（FS-7）の調製をした。
【０１３５】
透明被膜付基材(PL-7)の作成
実施例１において、透明被膜形成用塗布液（FS-7）を用いた以外は同様にして透明被膜付基材(PL-7)を作成し、透明被膜付基材(PL-7)について各特性を評価し、結果を表１に示した。
【０１３６】
［実施例８］
透明被膜形成用塗布液（FS-8）の調製
実施例７において、透明被膜形成用塗布液（FS-7）の調製の際に、硬化剤[a]としてア
セチルアセトン第２鉄３．５ｇ（すなわち、無水トリメリト酸は使用しない）に変更した外は実施例７と同様にして透明被膜形成用塗布液（FS-8）の調製をした。
【０１３７】
透明被膜付基材(PL-8)の作成
テトラエトキシシランで表面改質処理したチタン系複合微粒子のオルガノゾル（触媒化成工業（株）製：オプトレイク１１３０Ｚ（Ｓ−７・Ａ８）、平均粒子径９ｎｍ、固形分濃度３０重量％、分散媒：メチルアルコール）７０ｇに、濃度３０重量％のウレタンエラストマーの水分散体（第一工業製薬(株)製：スーパーフレックス１５０）１００ｇ、メチルアルコール４００ｇ及びシリコーン系界面活性剤（日本ユニカー(株)製：Ｌ−７６０４
）０.２ｇ加え混合して、プライマー膜形成用塗布液を調製した。
まず、市販のポリカーボネート板（三菱エンジニアリングプラスチック（株）製：ユーピロンシート、屈折率＝1.59）を洗浄した後、プライマー膜形成用塗布液をディッピング法（引き上げ速度１２０ｍｍ／ｍｉｎ）にて塗布し、１分間の風乾後、９０℃で２０分間加熱して硬化させプライマー膜を形成した。つぎに、実施例１と同様にして透明被膜形成用塗布液（FS-8）をディッピング法（引き上げ速度１６０ｍｍ／ｍｉｎ）にて塗布し、１分間の風乾後、１２０℃で２時間加熱して硬化させ、透明被膜付基材(PL-8-1)を作成し、ついで、透明被膜上に実施例１と同様に反射防止膜を形成して透明被膜付基材(PL-8)を作成し、透明被膜付基材(PL-8)について各特性を評価し、結果を表１に示した。
【０１３８】
［実施例９］
透明被膜形成用塗布液（FS-9）の調製
実施例７において、透明被膜形成用塗布液（FS-7）の調製の際に、硬化剤[b]としてジ
シアンジアミド４．７ｇに変更した以外は実施例７と同様にして透明被膜形成用塗布液（FS-9）の調製をした。
【０１３９】
透明被膜付基材(PL-9)の作成
実施例８において、透明被膜形成用塗布液（FS-8）の代わりに透明被膜形成用塗布液（FS-9）を用いた以外は実施例８と同様にして透明被膜付基材(PL-9)を作成し、透明被膜付基材(PL-9)について各特性を評価し、結果を表１に示した。
【０１４０】
［実施例１０］
透明被膜形成用塗布液（FS-10）
実施例４において、透明被膜形成用塗布液（FS-4）の調製の際に、アンチモン酸化物被覆五酸化アンチモン微粒子（ST-4）オルガノゾルの代わりにアンチモン酸化物被覆チタン系複合酸化物粒子（AT-4）分散オルガノゾル（すなわち、表面改質処理をしていない）を用いた以外は、実施例４と同様にして透明被膜形成用塗布液（FS-10）を調製した。塗布
液は僅かに白濁を起こし、凝集物が確認された。
透明被膜付基材(PL-10)の作成
実施例１において、透明被膜形成用塗布液（FS-10）を用いた以外は同様にして透明被
膜付基材(PL-10)を作成し、透明被膜付基材(PL-10)について各特性を評価し、結果を表１に示した。
【０１４１】
［比較例１］
透明被膜形成用塗布液（CFS-1）
実施例１において、アンチモン酸化物被覆チタン系複合酸化物粒子(ST-1)を添加しない以外は、実施例１と同様に透明被膜形成用塗布液（CFS-1）を調製した。
透明被膜付基材(CPL-1)の作成
実施例１において、透明被膜形成用塗布液（CFS-1）を用いた以外は同様にして透明被
膜付基材(CPL-1)を作成し、透明被膜付基材(CPL-1)について各特性を評価し、結果を表１に示した。
【０１４２】
［比較例２］
透明被膜形成用塗布液（CFS-2）
実施例２において、アンチモン酸化物被覆チタン系複合酸化物粒子(ST-1)の代わりにアンチモン酸化物で被覆されておらず、テトラエトキシシランで表面改質処理したチタン系複合微粒子のオルガノゾル（触媒化成工業（株）製：オプトレイク１１２０Ｚ（Ｓ−７／Ａ８）、平均粒子径９ｎｍ、固形分濃度３０重量％、分散媒：メチルアルコール）を固形分濃度２０重量％にメチルアルコールで希釈して用いた以外は同様にして透明被膜形成用塗布液（CFS-2）を調製したが、調製時にゲル化した。このため透明被膜付基材は作成し
なかった。
（なお、オプトレイク1120Z(S-7/A8)の酸化チタン含有核粒子：ＴiＯ2／ＺrＯ2＝５１．
２、中間薄膜層：ＳiＯ2＋ＺrＯ2／酸化チタン含有複合酸化物粒子＝４．８８）
[比較例３]
透明被膜形成用塗布液（CFS-3）
実施例３において、透明被膜形成用塗布液（FS-3）の調製の際に、硬化剤として硬化剤[a]アセチルアセトンアルミニウム２．２ｇのみを用いた以外は実施例３と同様にして透
明被膜形成用塗布液（CFS-3）を調製した。
透明被膜付基材(CPL-3)の作成
実施例１において、透明被膜形成用塗布液（CFS-3）を用いた以外は同様にして透明被
膜付基材(CPL-3を作成し、透明被膜付基材(CPL-3)について各特性を評価し、結果を表１
に示した。
【０１４３】
［比較例４］
透明被膜形成用塗布液（CFS-5）
実施例８において、透明被膜形成用塗布液（FS-8）の調製の際に、硬化剤として硬化剤[b]２−エチルイミダゾール２．０ｇのみを用いた以外は実施例８と同様にして透明被膜
形成用塗布液（CFS-5）の調製をした。
透明被膜付基材(CPL-5)の作成
実施例１において、透明被膜形成用塗布液（CFS-5）を用いた以外は同様にして透明被
膜付基材(CPL-5)を作成し、透明被膜付基材(CPL-5)について各特性を評価し、結果を表１に示した。
【０１４４】
【表１】
2006070144.tif 000002
【０１４５】
表１の結果から判別できるように、本発明の特徴である必須成分を含んでなる透明被膜形成用塗布を用いた透明皮膜付基板（実施例１〜８）は、良好な外観及び優れた耐擦傷性
、密着性、耐熱水性及び耐候性を有している。
【０１４６】
これらと比較し、金属酸化物核粒子とアンチモン酸化物からなる被覆層とから構成される金属酸化物微粒子を含んでいない比較例１は、密着性、耐熱水性及び耐候性は良好であるが、外観及び耐擦傷性に劣る。
【０１４７】
アンチモン酸化物で被覆されていないチタン系複合微粒子を使用した比較例２は、調製の際にゲル化を起こした。硬化触媒（Ａ）のみしか入っていない比較例３は、密着性、耐熱水性及び耐候性に劣る。硬化触媒（Ｂ）のみしか入っていない比較例４は、耐擦傷性に劣る。